【事件の表示】
　特許第３２１４１０５号「架橋型ハップ基剤」の請求項１に係る特許に対する特許異議の申立てについて、次のとおり決定する。
【結　論】
　訂正を認める。
　特許第３２１４１０５号の請求項１に係る特許を維持する。
【理　由】
１．手続の経緯
　
　本件特許第3214105号の請求項1に係る発明は、平成4年11月2日の出願であって、平成13年7月27日にその特許権の設定登録がされ、その後、林 純 外2名から特許異議の申立てがあり、当審により取消理由が通知され、その指定期間内である平成14年8月10日に訂正請求がなされ（後日取下げ）た後、再度取消の理由が通知され、その指定期間内である平成16年8月2日に訂正請求がされたものである。
　
２．訂正の適否について
　(1) 訂正の内容
　　特許権者が求めている訂正の内容は以下のとおりである。
　
　訂正事項ａ
　特許請求の範囲の請求項1の
「ポリアクリル酸及び／又はポリアクリル酸塩を主体とした架橋型ハップ基剤において平均粒子径50ｍμ以下の無水ケイ酸を配合し、ハップ基剤のpHを４〜７としたことを特徴とするハップ剤。」を
「ポリアクリル酸
及び
基剤全体の9.7〜10.9重量％配合した含水率77重量％以上の
0.5〜4重量％
と訂正する。
　
　訂正事項ｂ
　明細書段落【0014】の
「実施例1〜4」を「実施例1、2及び比較例7、8」と訂正する。
　
　訂正事項ｃ
　明細書の「実施例2」を「比較例7」、「実施例3」を「比較例8」、「実施例4」を「実施例2」とそれぞれ訂正する。
　
　(2) 訂正の目的の適否、新規事項の有無及び特許請求の範囲の拡張、変更の存否
　
　上記訂正事項ａは、基剤の成分が、ポリアクリル酸及び／又はポリアクリル酸塩を主体であったものをポリアクリル酸及びポリアクリル酸塩の両者を含むものとし、更に配合量を限定するとともに、含水率及び無水ケイ酸の配合量についても限定するものであるから特許請求の範囲の範囲の減縮を目的とする訂正である。
　そして、訂正事項aは、実施例1及び4に基づくものであるから願書に添付した明細書の範囲内のものであり、特許請求の範囲を拡張し又は変更するものではない。
　
　訂正事項ｂ及びcは、減縮された請求項の記載に発明の詳細な説明の記載を整合させるための訂正であるから、明りょうでない記載の釈明を目的とする訂正であって、願書に添付した明細書の範囲内のものであり、特許請求の範囲を拡張し又は変更するものではない。
　
　(3) 結び
　
　したがって、上記訂正は特許法第120条の4第2項但し書き、及び、同条第3項で準用する特許法第126条第2項〜第3項の規定に適合するので、当該訂正請求を認める。
　
３．特許異議申立についての判断
　
(1) 異議申立の概要
　
　特許異議申立人 林　純 は、甲第1号証〜甲第6号証を提出し、本件請求項1に係る発明は、その出願前に頒布された刊行物である甲第1号証に記載された発明であり、また、甲第1号証〜甲第6号証に記載された発明に基づいて当業者が容易に発明をすることができたものであるから、本件発明は特許法第29条第1項第3号の規定に該当し、また同条第2項の規定により特許を受けることができないものであり、また、本件明細書には記載不備があり特許法第36条第4項の規定を満たしていないから、本件請求項1に係る発明の特許は取り消されるべきである旨主張している。
　
　異議申立人 都野キヨコは甲第1号証〜甲第6号証を提出し、本件請求項1に係る発明は、その出願前に頒布された刊行物である甲第1号証に記載された発明であり、また、甲第1号証〜甲第6号証に記載された発明に基づいて当業者が容易に発明をすることができたものであるから、本件発明は特許法第29条第1項第3号の規定に該当し、また同条第2項の規定により特許を受けることができないものであるから、本件請求項1に係る発明の特許は取り消されるべきである旨主張している。
　
　異議申立人 望月孜郎 は甲第1号証〜甲第5号証を提出し、本件発明は、その出願前に頒布された刊行物である甲第1号証〜甲第5号証に記載された発明に基づいて当業者が容易に発明をすることができたものであり、本件請求項1に係る発明は特許法第29条第2項の規定により特許を受けることができないものであるから、本件発明の特許は取り消されるべきである旨主張している。
　
(2) 本件発明
　
　上記のとおり訂正が認められるから、本件請求項1に係る発明は、上記訂正請求に係る訂正明細書の特許請求の範囲の請求項1に記載された下記のとおりのものある。
　「ポリアクリル酸及びポリアクリル酸塩を基剤全体の9.7〜10.9重量％配合した含水率77重量％以上の架橋型ハップ基剤において平均粒子径50ｍμ以下の無水ケイ酸を0.5〜4重量％配合し、ハップ基剤のpHを４〜７としたことを特徴とするハップ剤。」（以下、本件発明という。）
　
(3) 当審の判断
　
　当審が平成14年6月6日付け取消理由通知に引用した刊行物１（特開昭59-25320号公報、異議申立人 林　純及び同 都野キヨコがそれぞれ提出した甲第1号証）には、ポリアクリル酸ナトリウム溶液と水酸化アルミニウム及びアエロジルを含む貼付剤が記載されており、ポリアクリル酸ナトリウムの量は2.0〜10.0重量％含むことが記載されているが、含水率については特に記載されておらず、実施例においても60％を超えるものは記載されていない。
　ハップ剤（パップ剤）において水分含量を多くする点については、刊行物２（特開昭59-40853号公報、異議申立人 林　純 が提出した甲第３号証）に、増粘剤としてポリアクリル酸ナトリウム及び軽質無水ケイ酸を含む水分含量が55％(w/w)以上のパップ剤が記載されており、実施例として63％のものが記載されているが、含み得る水分の上限については記載されていない。
　また、刊行物３（特開昭61-12621号公報、異議申立人 都野キヨコ が提出した甲第6号証）には、パップ基剤にアエロジル等の無水ケイ酸を配合できること（4頁左上欄）、ポリアクリル酸とポリアクリル酸塩との配合比率を変えることにより任意のpHの基剤を得ることができること（4頁右上欄）が記載されているが、含水率については1〜95％含有するものが望ましいと記載されているだけで（3頁右下欄）、実施例における含水率は約40％にすぎず、含水率を高くすることについては具体的に記載されていない。
　一方、刊行物４（特開昭59-93012号公報、異議申立人林純が提出した甲第4号証）には、ポリアクリル酸ナトリウム1〜10重量％、水酸化アルミニウム及び軽質無水ケイ酸からなる賦形剤を主体としする水分55％以上のパック用基剤を不織布に塗布してなるパック剤が記載されており（実施例2）、また、刊行物５（特開昭62-96403号公報、同甲第5号証）にも同様の成分を含むアイパック剤が記載されているが、配合されている水の量は70％を超えるものではない。
　（刊行物5のNo.9は水を78.7％含むがポリアクリル酸ナトリウム及び軽質無水ケイ酸を含まず、目に対する刺激が強く使用に耐えないものである。）
　したがって、本件発明のように含水率77重量％以上のハップ基剤は上記刊行物のいずれにも記載されていない。
　そして、刊行物4には、パップ剤の分野ではゲル中に55％以上の水分を含有させることは困難であった旨記載されている（2頁右上欄〜左下欄）ことからみても、本件発明における「ポリアクリル酸及びポリアクリル酸塩を基剤全体の9.7〜10.9重量％配合した含水率77重量％以上の架橋型ハップ基剤」とすることが、上記各刊行物に記載された事項から示唆されるものと認めることはできない。
　そして、本件発明は請求項に記載された構成により明細書記載の効果を奏するものと認められるから、上記各刊行物に記載された発明に基づいて当業者が容易に発明をすることができたものであるとはいえない。
　
　異議申立人 林　純 は、本件明細書中にはハップ剤のpH値や測定法について記載されていないから、当業者が容易に実施できる程度に記載されていない旨主張している。
　しかし、ハップ剤のpHを調節すること自体は刊行物1〜3に記載されているように周知の事項と認められるから、本件明細書中にはハップ剤のpH値や測定法について記載されていないとしても、本件発明を容易に実施できないということはできない。
　
４．むすび
　以上のとおりであるから、特許異議申立人が主張する理由及び提出した証拠によっては、本件発明の特許を取り消すことができない。
　また、他に本件発明の特許を取り消すべき理由を発見しない。
　よって、結論のとおり決定する。
【異議決定日】
平成１６年８月２０日（２００４．８．２０）
【訂正の要旨】
審決（決定）の【理由】欄参照。
（５４）【発明の名称】
架橋型ハップ基剤
（５７）【特許請求の範囲】
　【請求項１】
ポリアクリル酸及びポリアクリル酸塩を基剤全体の９．７〜１０．９重量％配合した含水率が７７重量％以上の
０．５〜４重量％
【発明の詳細な説明】
　【０００１】
　【産業上の利用分野】
　本発明はポリアクリル酸及び／又はポリアクリル酸塩を主体とした架橋型ハップ基剤に関するものである。
　【０００２】
　【従来の技術】
　ポリアクリル酸及び／又はポリアクリル酸塩を主体としたハップ基剤に関しては架橋剤として金属塩を用いて目的とする物性を得る方法として特開昭５９−６５０２３号、特開昭６０−９９１８０号、特開昭６０−９９２５７号、特開昭６０−２２６８０８号、特開昭６１−４０２１４号及び特開昭６４−３１７１４号に記載の方法がある。これらはポリアクリル酸及び／又はポリアクリル酸塩の溶液に水溶性あるいは水難溶性の多価金属塩を加えると溶液中で多価金属が高分子間をイオン架橋して分子が網目状となる、いわゆるゲルを形成することを利用してハップ基剤に用いられている。
　【０００３】
　【発明が解決しようとする課題】
　しかし、これらのハップ基剤においては基剤の強度を得る目的で架橋剤の量を設定するとハップ基剤のゲル性が大きく（粘性が小さく）なるため皮膚へ適用した場合に粘着力が弱く、剥がれが生ずることになる。また、逆に皮膚へ適用した場合の粘着性を考慮して粘性が大きくなる架橋剤の量を設定した場合のハップ基剤では皮膚へ適用した場合に基剤が支持体より皮膚へ移行するいわゆる膏体の皮膚残りが発生し、それにより皮膚のベトツキや衣服の汚れ等が発生することになる。
　【０００４】
　また、基剤の強度を上げたゲル性の基剤について皮膚への粘着性を確保する目的で他の水溶性高分子の添加や、油性粘着剤をエマルジョンとして添加する等の方法も採られるが、他の水溶性高分子を使用して粘着性を上げるためには添加量が増えることから、添加水溶性高分子自体の性質がハップ基剤の物性に影響する。即ち、添加水溶性高分子の性質がゲル性である場合はハップ基剤の物性はゲル性となり粘着性が低下して皮膚へ付着しずらくなり、粘性である場合は粘着性に耐えるための基剤強度が得られないため、皮膚への膏体残りや糸引き現象が発生する。また、油性粘着剤を添加する方法においてはハップ基剤中の多量の水により、目的とする粘着性が得られない状況にある。
　【０００５】
　本発明の目的は従来のポリアクリル酸及び／又はポリアクリル酸塩を主体とする架橋型ハップ基剤において強い粘着性が得られる架橋状態で強い基剤強度が得られるため、架橋型ハップ基剤で必要であった粘着性及び基剤強度のバランスが良好となり、粘着性の弱いハップ剤で患部へ適用する際に用いられている油性粘着剤からなる粘着テープや固定用のネットを使用する必要がなく、ハップ剤剥離時の膏体の皮膚への移行のない架橋型ハップ基剤を提供することにある。
　【０００６】
　【課題を解決するための手段】
　本発明者らは鋭意研究を重ねた結果、ポリアクリル酸及び／又はポリアクリル酸塩を主体とする架橋型ハップ基剤に無水ケイ酸を配合することで、基剤の粘性が大きい状態を維持することの出来る少ない架橋剤の配合量で大きい基剤強度を得ることが出来るため、ハップ剤を患部へ適用する際に用いられている油性粘着剤からなる粘着テープや固定用のネットを使用しなくても患部への付着性が良好で、ハップ剤剥離時に生ずる膏体の皮膚への移行のない架橋型ハップ基剤となることを見いだし本発明を完成した。
　【０００７】
　
即ち、本発明はポリアクリル酸及び／又はポリアクリル酸塩を主体とした架橋型ハップ基剤において平均粒子径５０ｍμ以下の無水ケイ酸を配合し、ハップ基剤のｐＨを４〜７としたことを特徴とするハップ剤である。
　【０００８】
　本発明において使用する無水ケイ酸は微粒子のものであり、その平均粒子径は５０ｍμ以下が好ましい。無水ケイ酸としては粒子径が１μ以上の大きいものもあるが、目的とするハップ基剤強度を得るためには添加量を増やすことになるため、目的とは逆にハップ基剤の強度及び粘着力の低下を起こす場合がある。無水ケイ酸の添加量は８重量％以下であり、好ましくは０．５〜４重量％である。
　【０００９】
　本発明におけるポリアクリル酸及び／又はポリアクリル酸塩の使用量は３〜２０重量％である。また、架橋剤としては多価金属塩である水酸化アルミニウム、塩化アルミニウム、メタケイ酸アルミン酸マグネシウム、水酸化アルミニウムマグネシウム、乳酸アルミニウム、合成ヒドロタルサイト等を使用する。
　【００１０】
　本発明のハップ基剤ｐＨは４〜７にするためｐＨ調整剤を使用する場合があるが、ｐＨ調整剤としてはフマル酸、マレイン酸、フタル酸、マロン酸等の有機カルボン酸やクエン酸、グリコール酸、乳酸、酒石酸、リンゴ酸等の有機オキシ酸や水酸化Ｎａやトリエタノールアミン等のアルカリ成分等を使用する。
　【００１１】
　また、その他の添加剤としては安定化剤としてＥＤＴＡ−２Ｎａ等のキレート剤やＢＨＴ、ＢＨＡ等の抗酸化剤、水溶性高分子としてポリビニルアルコール、ポリビニルピロリドン、ポリオキシエンチレン、ヒドロキシプロピルセルロース、等、保水剤としてグリセリン、ソルビトール、プロピレングリコール、ブチレングリコール等、界面活性剤としてニッコールＴＯ−１０、ニッコールＴＳ−１０、ニッコールＨＣＯ−６０、ニッコールＭＹＳ−４０、有効成分としてｄｌ−カンフル、ｄｌ−メントール、サリチル酸メチル、サリチル酸グリコール、ハッカ油、ビタミンＥ酢酸エステル等の通常ハップ剤に用いられている成分、ジフェンヒドラミン、マレイン酸クロルフェニラミン等の抗ヒスタミン剤、グリチルレチン酸、アズレン、アラントイン等の局所性の抗炎症剤、インドメタシン、ケトプロフェン、フルルピプロフェン、ジクロフェナックナトリム等の非ステロイド性の抗炎症剤、シコン、黄柏、セイヨウトチノミ等の生薬粉末及びエキス成分、トウガラシ末、トウガラシエキス、ノニル酸ワニリルアミド、ニコチンン酸ベンンジル等の血行改善剤、塩酸ジブカイン、リドカイン、プロカイン等の局麻剤、クロタミトン等の鎮痒成分、クロニジン、ニフェジピン等の血圧降下剤、塩化ベンザルコニウム、塩化ベンゼトニウム等の殺菌剤、その他としてサルファ剤、ビタミン剤、香料等の既知の成分がある。
　【００１２】
　本発明の製造方法であるが、ポリアクリル酸及びポリアクリル酸塩の水溶液に、必要に応じて保水剤や他の水溶性高分子及びｐＨ調整剤の水溶液を加えて混合する。また、薬剤及び安定化剤は、その種類や性質に応じて水溶液としたり、加熱して溶解したのち、界面活性剤を混合する等して基剤に混合する。架橋剤である多価金属塩に関してもその性質に応じて水溶液としたり薬剤に分散する等したのち基剤に混合する。無水ケイ酸は水又は薬剤に均一に分散したのち混合する。全ての配合成分を均一に混合し目的の膏体とする。更に、ライナー（高分子フィルム）又は支持体（織布又は不織布）に所定の厚みで展延後、支持体又はライナーを貼り合わせ、所定の形状に裁断してハップ剤とすることができる。
　【００１３】
　【発明の効果】
　本発明により、ポリアクリル酸及び／又はポリアクリル酸塩を主体とする架橋型ハップ基剤において粘着性が得られる架橋状態で基剤強度が得られるため、架橋型ハップ基剤で必要であった粘着性及び基剤強度のバランスが良好となり、粘着性の弱いハップ剤で患部へ適用する際に用いられている油性粘着剤からなる粘着テープや固定用のネットを使用する必要がなく、ハップ剤剥離時の膏体の皮膚への移行のない架橋型ハップ基剤が提供できる。
　【実施例】
　以下に微粒子の無水ケイ酸の有り及び無しによる実施例及び試験例を挙げて本発明を具体的に説明する。
　【００１４】
　実施例１、２及び比較例７、８
　【００１５】
　実施例１
　　ポリアクリル酸ナトリウム　　　　　　　　　　　　　　３　　　　重量部
　　ポリアクリル酸　　　　　　　　　　　　　　　　　　　７　　　　　〃
　　グリセリン　　　　　　　　　　　　　　　　　　　　　５　　　　　〃
　　水酸化アルミニウムマグネシウム　　　　　　　　　　　０．２５　　〃
　　無水ケイ酸（平均粒子径：１０ｍμ）　　　　　　　　　１．５　　　〃
　　ポリビニルピロリドン　　　　　　　　　　　　　　　　０．３　　　〃
　　酸化チタン　　　　　　　　　　　　　　　　　　　　　２．０　　　〃
　　エチレンジアミン四酢酸二ナトリウム　　　　　　　　　０．０５　　〃
　　パラアミノ安息香酸エチル　　　　　　　　　　　　　　０．０１　　〃
　　ニッコールＴＳ−１０　　　　　　　　　　　　　　　　０．３　　　〃
　　ｄｌ−メントール　　　　　　　　　　　　　　　　　　１．５　　　〃
　　ビタミンＥ酢酸エステル　　　　　　　　　　　　　　　０．３　　　〃
　　サリチル酸グリコール　　　　　　　　　　　　　　　　１．０　　　〃
　　ハッカ油　　　　　　　　　　　　　　　　　　　　　　０．３　　　〃
　　ジフェンヒドラミン　　　　　　　　　　　　　　　　　０．１　　　〃
　　精製水　　　　　　　　　　　　　　　　　　　　　　８０．０　　　〃
　【００１６】
　ポリアクリル酸ナトリウムの３重量部及びポリアクリル酸の７重量部にグリセリンの５重量部及び精製水の７０重量部を加えて溶解する。この溶液に精製水の１０重量部を攪拌しながら無水ケイ酸の１．５重量部を均一に分散し、ポリビニルピロリドンの０．３重量部及びエチレンジアミン四酢酸二ナトリウムの０．０５重量部を溶解した液を加えて均一に混合する。別に、パラアミノ安息香酸エチルの０．０１重量部、ニッコロールＴＳ−１０の０．３重量部、ｄｌ−メントールの１．５重量部、ビタミンＥ酢酸エステルの０．３重量部、サリチル酸グリコールの１．０重量部、ハッカ油の０．３重量部及びジフェンヒドラミンの０．１重量部を加熱攪拌して溶解した液に水酸化アルミニウムマグネシウムの０．２５重量部及び酸化チタンの２．０重量部を加えて均一に攪拌後、先のポリアクリル酸の水溶液に加えて混合し、パップ膏体とした。
　【００１７】
　このパップ膏体をポリエステルのライナー上に約１ｍｍの厚さで展延後、ポリエステルの不織布を貼り合わせ、所定の大きさに裁断してパップ剤を得た。
　【００１８】
　
比較例７
　　ポリアクリル酸ナトリウム　　　　　　　　　　　　　　３　　　　重量部
　　カルボキシビニルポリマー　　　　　　　　　　　　　　５　　　　　〃
　　グリセリン　　　　　　　　　　　　　　　　　　　　１５　　　　　〃
　　硫酸アルミニウム　　　　　　　　　　　　　　　　　　０．０５　　〃
　　水酸化アルミニウム　　　　　　　　　　　　　　　　　０．１　　　〃
　　無水ケイ酸（平均粒子径：　７ｍμ）　　　　　　　　　１．０　　　〃
　　ゼラチン　　　　　　　　　　　　　　　　　　　　　　０．３　　　〃
　　酸化チタン　　　　　　　　　　　　　　　　　　　　　１．０　　　〃
　　ＢＨＴ　　　　　　　　　　　　　　　　　　　　　　　０．１　　　〃
　　パラアミノ安息香酸エチル　　　　　　　　　　　　　　０．０５　　〃
　　無水マレイン酸　　　　　　　　　　　　　　　　　　　適量
　　ニッコールＴＯ−１０　　　　　　　　　　　　　　　　０．３　　　〃
　　ｄｌ−メントール　　　　　　　　　　　　　　　　　　１．０　　　〃
　　サリチル酸メチル　　　　　　　　　　　　　　　　　　０．５　　　〃
　　サリチル酸グリコール　　　　　　　　　　　　　　　　０．５　　　〃
　　精製水　　　　　　　　　　　　　　　　　　　　　　６０．０　　　〃
　【００１９】
　実施例１と同様にして、膏体を得た。
　【００２０】
　
比較例８
　　ポリアクリル酸　　　　　　　　　　　　　　　　　　１０　　　　重量部
　　グリセリン　　　　　　　　　　　　　　　　　　　　　５　　　　　〃
　　メタケイ酸アルミン酸マグネシウム　　　　　　　　　　０．２５　　〃
　　無水ケイ酸（平均粒子径：４０ｍμ）　　　　　　　　　２．０　　　〃
　　酸化チタン　　　　　　　　　　　　　　　　　　　　　１．０　　　〃
　　パラアミノ安息香酸エチル　　　　　　　　　　　　　　０．０５　　〃
　　トリエタノールアミン　　　　　　　　　　　　　　　　適量
　　ニッコールＭＹＳ−２５　　　　　　　　　　　　　　　０．５　　　〃
　　ｄｌ−メントール　　　　　　　　　　　　　　　　　　１．０　　　〃
　　グリチルレチン酸　　　　　　　　　　　　　　　　　　０．１　　　〃
　　塩酸ジブカイン　　　　　　　　　　　　　　　　　　　０．５　　　〃
　　精製水　　　　　　　　　　　　　　　　　　　　　　７０．０　　　〃
　【００２１】
　実施例１と同様にして、膏体を得た。
　【００２２】
　
実施例２
　　ポリアクリル酸ナトリウム　　　　　　　　　　　　　　２　　　　重量部
　　ポリアクリル酸　　　　　　　　　　　　　　　　　　１０　　　　　〃
　　グリセリン　　　　　　　　　　　　　　　　　　　　１０　　　　　〃
　　乳酸アルミニウム　　　　　　　　　　　　　　　　　　０．２０　　〃
　　無水ケイ酸（平均粒子径：２０ｍμ）　　　　　　　　　１．０　　　〃
　　ＢＨＴ　　　　　　　　　　　　　　　　　　　　　　　０．１　　　〃
　　パラアミノ安息香酸エチル　　　　　　　　　　　　　　０．０５　　〃
　　ニッコールＴＯ−１０　　　　　　　　　　　　　　　　０．５　　　〃
　　ｄｌ−メントール　　　　　　　　　　　　　　　　　　１．０　　　〃
　　グアイアズレン　　　　　　　　　　　　　　　　　　　０．１　　　〃
　　サリチル酸メチル　　　　　　　　　　　　　　　　　　０．１　　　〃
　　ｄｌ−カンフル　　　　　　　　　　　　　　　　　　　０．１　　　〃
　　グリチルレチン酸　　　　　　　　　　　　　　　　　　０．１　　　〃
　　精製水　　　　　　　　　　　　　　　　　　　　　　８５．０　　　〃
　【００２３】
　実施例１と同様にして、膏体を得た。
　【００２４】
　比較例１〜４のハップ剤は平均粒子径の大きい無水ケイ酸を用いるか、または無添加で作成した。また、比較例５及び６は架橋剤量及び水溶性高分子の増量を行った。
　【００２５】
　比較例１
　　ポリアクリル酸ナトリウム　　　　　　　　　　　　　　３　　　　重量部
　　ポリアクリル酸　　　　　　　　　　　　　　　　　　　７　　　　　〃
　　グリセリン　　　　　　　　　　　　　　　　　　　　　５　　　　　〃
　　水酸化アルミニウムマグネシウム　　　　　　　　　　　０．２５　　〃
　　無水ケイ酸（平均粒子径：　２μ）　　　　　　　　　　１．５　　　〃
　　ポリビニルピロリドン　　　　　　　　　　　　　　　　０．３　　　〃
　　酸化チタン　　　　　　　　　　　　　　　　　　　　　２．０　　　〃
　　エチレンジアミン四酢酸二ナトリウム　　　　　　　　　０．０５　　〃
　　パラアミノ安息香酸エチル　　　　　　　　　　　　　　０．０１　　〃
　　ニッコールＴＳ−１０　　　　　　　　　　　　　　　　０．３　　　〃
　　ｄｌ−メントール　　　　　　　　　　　　　　　　　　１．５　　　〃
　　ビタミンＥ酢酸エステル　　　　　　　　　　　　　　　０．３　　　〃
　　サリチル酸グリコール　　　　　　　　　　　　　　　　１．０　　　〃
　　ハッカ油　　　　　　　　　　　　　　　　　　　　　　０．３　　　〃
　　ジフェンヒドラミン　　　　　　　　　　　　　　　　　０．１　　　〃
　　精製水　　　　　　　　　　　　　　　　　　　　　　８０．０　　　〃
　【００２６】
　実施例１と同様にして、膏体を得た。
　【００２７】
　比較例２
　　ポリアクリル酸ナトリウム　　　　　　　　　　　　　　３　　　　重量部
　　カルボキシビニルポリマー　　　　　　　　　　　　　　５　　　　　〃
　　グリセリン　　　　　　　　　　　　　　　　　　　　１５　　　　　〃
　　硫酸アルミニウム　　　　　　　　　　　　　　　　　　０．０５　　〃
　　水酸化アルミニウム　　　　　　　　　　　　　　　　　０．１　　　〃
　　ゼラチン　　　　　　　　　　　　　　　　　　　　　　０．３　　　〃
　　酸化チタン　　　　　　　　　　　　　　　　　　　　　１．０　　　〃
　　ＢＨＴ　　　　　　　　　　　　　　　　　　　　　　　０．１　　　〃
　　パラアミノ安息香酸エチル　　　　　　　　　　　　　　０．０５　　〃
　　無水マレイン酸　　　　　　　　　　　　　　　　　　　適量
　　ニッコールＴＯ−１０　　　　　　　　　　　　　　　　０．３　　　〃
　　ｄｌ−メントール　　　　　　　　　　　　　　　　　　１．０　　　〃
　　サリチル酸メチル　　　　　　　　　　　　　　　　　　０．５　　　〃
　　サリチル酸グリコール　　　　　　　　　　　　　　　　０．５　　　〃
　　精製水　　　　　　　　　　　　　　　　　　　　　　６０．０　　　〃
　【００２８】
　実施例１と同様にして、膏体を得た。
　【００２９】
　比較例３
　　ポリアクリル酸　　　　　　　　　　　　　　　　　　１０　　　　重量部
　　グリセリン　　　　　　　　　　　　　　　　　　　　　５　　　　　〃
　　メタケイ酸アルミン酸マグネシウム　　　　　　　　　　０．２５　　〃
　　無水ケイ酸（平均粒子径：　１μ）　　　　　　　　　　２．０　　　〃
　　酸化チタン　　　　　　　　　　　　　　　　　　　　　１．０　　　〃
　　パラアミノ安息香酸エチル　　　　　　　　　　　　　　０．０５　　〃
　　トリエタノールアミン　　　　　　　　　　　　　　　　適量
　　ニッコールＭＹＳ−２５　　　　　　　　　　　　　　　０．５　　　〃
　　ｄｌ−メントール　　　　　　　　　　　　　　　　　　１．０　　　〃
　　グリチルレチン酸　　　　　　　　　　　　　　　　　　０．１　　　〃
　　塩酸ジブカイン　　　　　　　　　　　　　　　　　　　０．５　　　〃
　　精製水　　　　　　　　　　　　　　　　　　　　　　７０．０　　　〃
　【００３０】
　比較例４
　　ポリアクリル酸ナトリウム　　　　　　　　　　　　　　２　　　　重量部
　　ポリアクリル酸　　　　　　　　　　　　　　　　　　１０　　　　　〃
　　グリセリン　　　　　　　　　　　　　　　　　　　　１０　　　　　〃
　　乳酸アルミニウム　　　　　　　　　　　　　　　　　　０．２０　　〃
　　ＢＨＴ　　　　　　　　　　　　　　　　　　　　　　　０．１　　　〃
　　パラアミノ安息香酸エチル　　　　　　　　　　　　　　０．０５　　〃
　　ニッコールＴＯ−１０　　　　　　　　　　　　　　　　０．５　　　〃
　　ｄｌ−メントール　　　　　　　　　　　　　　　　　　１．０　　　〃
　　グアイアズレン　　　　　　　　　　　　　　　　　　　０．１　　　〃
　　サリチル酸メチル　　　　　　　　　　　　　　　　　　０．１　　　〃
　　ｄｌ−カンフル　　　　　　　　　　　　　　　　　　　０．１　　　〃
　　グリチルレチン酸　　　　　　　　　　　　　　　　　　０．１　　　〃
　　精製水　　　　　　　　　　　　　　　　　　　　　　８５．０　　　〃
　【００３１】
　実施例１と同様にして、膏体を得た。
　【００３２】
　比較例５
　　ポリアクリル酸ナトリウム　　　　　　　　　　　　　　３　　　　重量部
　　ポリアクリル酸　　　　　　　　　　　　　　　　　　　７　　　　　〃
　　グリセリン　　　　　　　　　　　　　　　　　　　　　５　　　　　〃
　　水酸化アルミニウムマグネシウム　　　　　　　　　　　０．６　　　〃
　　無水ケイ酸（平均粒子径：　２μ）　　　　　　　　　　１．５　　　〃
　　ポリビニルピロリドン　　　　　　　　　　　　　　　　０．３　　　〃
　　酸化チタン　　　　　　　　　　　　　　　　　　　　　２．０　　　〃
　　エチレンジアミン四酢酸二ナトリウム　　　　　　　　　０．０５　　〃
　　パラアミノ安息香酸エチル　　　　　　　　　　　　　　０．０１　　〃
　　ニッコールＴＳ−１０　　　　　　　　　　　　　　　　０．３　　　〃
　　ｄｌ−メントール　　　　　　　　　　　　　　　　　　１．５　　　〃
　　ビタミンＥ酢酸エステル　　　　　　　　　　　　　　　０．３　　　〃
　　サリチル酸グリコール　　　　　　　　　　　　　　　　１．０　　　〃
　　ハッカ油　　　　　　　　　　　　　　　　　　　　　　０．３　　　〃
　　ジフェンヒドラミン　　　　　　　　　　　　　　　　　０．１　　　〃
　　精製水　　　　　　　　　　　　　　　　　　　　　　８０．０　　　〃
　【００３３】
　実施例１と同様にして、膏体を得た。
　【００３４】
　比較例６
　　ポリアクリル酸ナトリウム　　　　　　　　　　　　　　３　　　　重量部
　　ポリアクリル酸　　　　　　　　　　　　　　　　　　　７　　　　　〃
　　グリセリン　　　　　　　　　　　　　　　　　　　　　５　　　　　〃
　　水酸化アルミニウムマグネシウム　　　　　　　　　　　０．２５　　〃
　　無水ケイ酸（平均粒子径：　２μ）　　　　　　　　　　１．５　　　〃
　　ポリビニルピロリドン　　　　　　　　　　　　　　　　７．０　　　〃
　　酸化チタン　　　　　　　　　　　　　　　　　　　　　２．０　　　〃
　　エチレンジアミン四酢酸二ナトリウム　　　　　　　　　０．０５　　〃
　　パラアミノ安息香酸エチル　　　　　　　　　　　　　　０．０１　　〃
　　ニッコールＴＳ−１０　　　　　　　　　　　　　　　　０．３　　　〃
　　ｄｌ−メントール　　　　　　　　　　　　　　　　　　１．５　　　〃
　　ビタミンＥ酢酸エステル　　　　　　　　　　　　　　　０．３　　　〃
　　サリチル酸グリコール　　　　　　　　　　　　　　　　１．０　　　〃
　　ハッカ油　　　　　　　　　　　　　　　　　　　　　　０．３　　　〃
　　ジフェンヒドラミン　　　　　　　　　　　　　　　　　０．１　　　〃
　　精製水　　　　　　　　　　　　　　　　　　　　　　７３．０　　　〃
　【００３５】
　実施例１と同様にして、膏体を得た。
　【００３６】
　試験例１
（１）試験方法
・粘着力の測定　サンプルに２ｃｍ幅のポリエステルフィルムを５００ｇの力で圧着した後、その１８０度剥離力を測定した。
・膏体強度の測定　基剤の両側を支持体とした試料を作成し、２ｃｍ幅に調整した後、支持体を１８０度に引き剥して強度を測定した。
・調製したハップ剤を肘に２時間貼付後の剥がれの発生数び膏体の皮膚への移行（ベトツキ、膏体付着）の発生数を調べた。
　【００３７】
　（２）試験結果
結果を表１に示す。
　【００３８】
　【表１】
　【００３９】
　粘着力及び膏体強度はｎ＝５、実用試験はｎ＝１０で試験した。